(57)【要約】【課題】高い記憶容量を有し、取り扱い性や保存性に優れた光情報記録媒体を提供する。【解決手段】基板１の両面側に記録領域２が形成され、それぞれの記録領域２上に光透過層３が形成されており、前記基板１の厚さが前記光透過層３の厚さより大きいことを特徴とする光情報記録媒体である。【選択図】　図１
2004095095.tif 000002
【特許請求の範囲】
【請求項１】
基板の両面側に記録領域が形成され、それぞれの記録領域上に光透過層が形成されており、前記基板の厚さが前記光透過層の厚さより大きいことを特徴とする光情報記録媒体。
【発明の詳細な説明】
【０００１】
【発明の属する技術分野】
本発明は、光情報記録媒体に関し、特にヒートモードによる光情報録媒体に関する。
【０００２】
【従来の技術】
近年、記録容量（記録密度）のより高い光情報記録媒体が求められている。このような要望に対して、追記型デジタル・ヴァーサタイル・ディスク（所謂ＤＶＤ−Ｒ）と称される光ディスクが提案されている（「日経ニューメディア」別冊「ＤＶＤ」、１９９５年発行）。このＤＶＤ−Ｒは、照射されるレーザ光でトラッキングするための案内溝（プレグルーブ）がＣＤ−Ｒの半分以下（０．７４〜０．８μｍ）という狭い溝幅で形成された透明な円盤状基板上に、通常、有機色素を含有する記録層、光反射層、および保護層をこの順に積層したディスク２枚を、記録層を内側にして貼り合わせた構造を有している。そして、このＤＶＤ−Ｒへの情報の記録および再生は、可視レーザ光（通常は、６３０ｎｍ〜６８０ｎｍの波長のレーザ光）を照射することにより行われており、ＣＤ−Ｒより高密度の記録が可能である。
【０００３】
しかし、上記のように２枚の基板を貼り合わせるＤＶＤのような構成（例えば、特許文献１〜３参照）では、記録密度の増加に伴ってレーザ波長を短くした場合に、貼り合わせ基板の厚みが薄くなり剛性が不充分となって、取り扱い性や保存性に問題が発生することがある。
【０００４】
【特許文献１】
特開２０００−１９５１０４号公報
【特許文献２】
特開２０００−１０８５１５号公報
【特許文献３】
特開平９−１６１３２０号公報
【０００５】
【発明が解決しようとする課題】
以上から、本発明は、高い記憶容量を有し、取り扱い性や保存性に優れた光情報記録媒体を提供することを目的とする。
【０００６】
【課題を解決するための手段】
上記目的を達成すべく鋭意検討の結果、本発明者は下記本発明により当該目的を達成できることを見出した、
すなわち、本発明は、
＜１＞　基板の両面側に記録領域が形成され、それぞれの記録領域上に光透過層が形成されており、前記基板の厚さが前記光透過層の厚さより大きいことを特徴とする光情報記録媒体である。
＜２＞　それぞれの前記光透過層の厚さが、互いに同一であることを特徴とする＜１＞に記載の光情報記録媒体である。
＜３＞　前記光透過層の厚さが３〜１５０μｍであることを特徴とする＜１＞または＜２＞に記載の光情報記録媒体である。
＜４＞　前記光透過層が、粘着剤とシートもしくはフィルムとから構成されていることを特徴とする＜１＞〜＜３＞のいずれかに記載の光情報記録媒体である。
＜５＞　少なくとも一方の光透過層上にハードコート層が形成されていることを特徴とする＜１＞〜＜４＞のいずれかに記載の光情報記録媒体である。
【０００７】
【発明の実施の形態】
本発明の光情報記録媒体は、基板の両面側に記録領域が形成されており、それぞれの記録領域上には、さらに光透過層が形成されている。そして、基板の厚さは、光透過層の厚さより大きい構成となっている。
基板の両面に記録領域を形成することで、大きな記憶容量を得ることが可能で、かつ、基板の厚さを光透過層より大きくすることで、良好な剛性と耐環境性とを維持しながら取り扱い性を向上させることができる。
ここで、本明細書における「記録領域」とは、本発明の光情報記録媒体が、ＣＤ−ＲＯＭやＤＶＤ−ＲＯＭのようなＲＯＭ形式の場合は、基板表面に情報を表すピットが予め設けられた領域をいい、ＤＶＤ−ＲやＤＶＤ−ＲＷのようなＲＡＭ形式の場合は、基板上に情報の記録再生が可能な記録層が形成された領域をいう。
従って、本発明の光情報記録媒体としては、図１および図３に示すような構成が挙げられる。
【０００８】
図１に示す光情報記録媒体は、基板１の両面にレーザ光の照射により情報の再生が可能なピットが形成された記録領域２が設けられている。そして、それぞれの記録領域２上に光透過層３が形成されている。
ピットの幅は、８０〜２５０ｎｍであることが好ましく、１００〜２２０ｎｍであることがより好ましい。また、ピットの高さは、２０〜１５０ｎｍであることが好ましく、３０〜１００ｎｍであることがより好ましい。
トラックピッチは、２００〜４００ｎｍであることが好ましく、２５０〜３５０ｎｍであることがより好ましい。
【０００９】
基板１としては、従来の光情報記録媒体の基板材料として用いられている各種の材料を任意に選択して使用することができる。
具体的には、ガラス；ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；アルミニウム等の金属；等を挙げることができ、所望によりこれらを併用してもよい。
上記材料の中では、耐湿性、寸法安定性および低価格等の点から、ポリカーボネート、アモルファスポリオレフィンが好ましく、ポリカーボネートが特に好ましい。
基板１の厚さは、充分な剛性を得る観点から、０．６〜１．２ｍｍであることが好ましく、０．８〜１．１ｍｍであることがより好ましい。
【００１０】
所定のピットが両面に形成された基板１は、例えば、図２に示す射出成型機２０により作製される。射出成型機２０は、一般的な射出成型機に改良を加えたもので、可動側金型２１および固定側金型２２のキャビティー２６側にスタンパ２７ａ、２７ｂが設けられる構成となっており、他に、キャビティー２６内に溶融樹脂を射出するシリンダ２６を有する。
シリンダ２６内の樹脂（基板材料）はヒータ２３により加熱されて溶融状態となる。溶融した樹脂をスクリュー２４により、可動側金型２１と固定側金型２２とが型締めされて形成されるキャビティ２６内に押し出し、冷却処理等を施して、スタンパ２７ａ、２７ｂに形成されたピットが転写された基板が作製される。
【００１１】
光透過層３は、保護層としての役割を果たし、水分の侵入やキズの発生を防止する。光透過層３を構成する材料としては、粘着剤からなる粘着層が形成された透明シート（もしくは透明フィルム）や、紫外線硬化樹脂、可視光硬化樹脂、熱硬化性樹脂、二酸化ケイ素等であることが好ましい。
【００１２】
透明シートの材質としては、透明な材質であれば特に限定されないが、好ましくはポリカーボネート、ポリエチレンテレフタレート（ＰＥＴ）、三酢酸セルロース等であり、より好ましくは、２３℃５０％ＲＨでの吸湿率が５％以下の材料である。
また、透明シートの厚さは、既述の基板より小さくすることを必須とし、０．０５〜０．４ｍｍとすることが好ましく、０．０８〜０．２ｍｍとすることがより好ましい。透明シートの厚さが０．０５ｍｍ未満では、粘着剤からなる粘着剤層の厚みが厚くなり、厚みムラが発生することがある。また、０．４ｍｍを超えると、光透過層の厚さの規格を満足することが困難になることがある。
【００１３】
粘着剤としては、アクリル系、ゴム系、シリコーン系等が挙げられるが、ポリマー設計の容易さ、耐久性および透明シートとの接着性等を考慮すると、アクリル系を使用することが好ましい。
【００１４】
紫外線硬化樹脂を光透過層に使用する場合、その紫外線硬化樹脂としては、例えば、大日本インキ社製の「ＳＤ−６４０」等の紫外線硬化樹脂を挙げることができる。また、ＳＤ−３４７（大日本インキ社製）、ＳＤ−６９４（大日本インキ社製）、ＳＫＣＤ１０５１（ＳＫＣ社製）等を使用することができる。
紫外線硬化樹脂等を使用する場合、光透過層は、スピンコート法により形成されることが好ましい。スピンコート法を適用することで、基板等にダメージを与えることなく光透過層を形成することができる。スピンコートする際の回転数は、均一な層形成の観点から、５０〜８０００ｒｐｍとすることが好ましく、１００〜５０００ｒｐｍとすることがより好ましい。
なお、光透過層に紫外線硬化樹脂を使用した場合は、スピンコート法により光透過層を形成した後、該光透過層上から紫外線照射ランプ（メタルハライドランプ）により紫外線を照射して、紫外線硬化樹脂を硬化させる。
また、形成する光透過層の厚みムラを無くすため、樹脂を硬化させる前に一定時間放置する等の処理を適宜行ってもよい。
【００１５】
光透過層は、後述するようにレーザー光路として使用されるため、透明性を有することが必要とされる。ここで、「透明」とは、記録光および再生光を透過する（透過率：９０％以上）ほどに透明であることを意味する
光透過層の厚さ（透明シートを使用する場合は、当該透明シートと粘着剤からなる粘着剤層が光透過層となる）は、基板の厚みより小さいことを必須とする。具体的には、３〜１５０μｍであることが好ましく、２０〜１１０μｍであることがより好ましい。
また、基板の両面に形成される光透過層はそれぞれ同じ厚さであることが好ましい。同じ厚さとすることで、両面を同じピックアップで記録・再生することが可能で、また、製造工程においても両面を同じ装置で形成することができる。さらに、両面同じであることにより、製造時や高温高湿等の耐環境に対しても反りなどを生じにくいといった効果を奏することができる。
【００１６】
光透過層上にはさらに、ハードコート層が形成されていることが好ましい。ハードコート層を形成することで、光情報記録媒体の表面を傷などから保護することが可能となり、保存性や取り扱い性をさらに向上させることができる。
なお、当該ハードコート層は、片側面の光透過層上だけに形成してもよく、両面に形成してもよい。
【００１７】
ハードコート層の材質としては、放射線硬化樹脂であることが好ましい。例えば、アクリル酸エステル類、メタクリル酸エステル類、メタクリル酸アミド類、アリル化合物、ビニルエーテル類、ビニルエステル類等が挙げられる。
ハードコート層の厚さは、１〜２０μｍであることが好ましく、３〜１０μｍであることがより好ましい。
ハードコート層は、放射線硬化樹脂を含有する塗布液を調製し、これを光透過層上に塗布し、放射線（電子線もしくは紫外線）を照射して硬化させることで形成することができる。
【００１８】
図３に示す光情報記録媒体は、基板１０の両面に反射層１１が形成され、反射層１１上に情報の記録が可能な記録領域としての記録層１２が形成されている。そして、それぞれの記録層１２上に光透過層１３が形成されている。
なお、上記構成は例示であって、基板１０の表面に下塗り層を形成したり、記録層１２と光透過層１３との間に中間層等を形成してもよい。
【００１９】
基板１０としては、図１に示す基板１と同じ材料を使用することができる。基板１０の厚さも、図１に示す基板１と同様である。
【００２０】
基板１０の両面には、トラッキング用の案内溝またはアドレス信号等の情報を表わす凹凸（プレグルーブまたはグルーブという）が形成されている。より高い記録密度を達成するためにＣＤ−ＲやＤＶＤ−Ｒ等に比べて、より狭いトラックピッチのプレグルーブが形成された基板を用いることが好ましい。
具体的には、プレグルーブのトラックピッチは、３００〜６００ｎｍであることが好ましい。また、プレグルーブの深さ（溝深さ）は、４０〜１５０ｎｍであることが好ましい。
【００２１】
なお、後述する反射層１１が設けられる前の基板表面には、平面性の改善、接着力向上の目的で、下塗層を形成することが好ましい。
該下塗層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；シランカップリング剤等の表面改質剤；を挙げることができる。
下塗層は、上記材料を適当な溶剤に溶解または分散して塗布液を調製した後、この塗布液をスピンコート、ディップコート、エクストルージョンコート等の塗布法により基板表面に塗布することにより形成することができる。下塗層の層厚は、一般に０．００５〜２０μｍの範囲にあり、好ましくは０．０１〜１０μｍの範囲である。
【００２２】
反射層１１には、レーザ光に対する反射率が高い光反射性物質が用いられる。当該反射率としては、７０％以上であることが好ましい。
反射率の高い光反射性物質としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属および半金属あるいはステンレス鋼を挙げることができる。これらの光反射性物質は単独で用いてもよいし、あるいは二種以上の組合せで、または合金として用いてもよい。
これらのうち好ましいものとしては、Ｃｒ、Ｎｉ、Ｐｔ、Ｃｕ、Ａｇ、Ａｕ、Ａｌおよびステンレス鋼が挙げられる。そして、さらに好ましくは、Ａｕ、Ａｇ、Ａｌあるいはこれらの合金が挙げられ、最も好ましくは、Ａｕ、Ａｇあるいはこれらの合金が挙げられる。
【００２３】
反射層１１は、前述した光反射性物質を蒸着、スパッタリングまたはイオンプレーティングすることにより基板１０上に形成することができる。反射層１１の層厚は、１０〜３００ｎｍとすることが好ましく、５０〜２００ｎｍの範囲とすることがより好ましい。
なお、当該反射層１１は、以下の記録層１２の反射率が十分大きい場合には必ずしも必要ではない。
【００２４】
記録層１２は、基板１０のグルーブが形成された面（反射層が形成されている場合は当該反射層）上に形成される。
記録層１２は、有機色素を含有する層でも、相変化記録材料を含有する層（相変化記録層）でもよい。
【００２５】
前記有機色素としては、トリアゾール系化合物、フタロシアニン化合物、ポリフィリン系化合物、アミノブタジエン系化合物、メロシアニン化合物、シアニン系化合物等でこれらの少なくとも一種であることが好ましい。フタロシアニン化合物としては、アルコキシ置換体、スルホンアミド置換体、スルフォモイル置換体、スルホン酸置換体の少なくとも一種であることが好ましい。
【００２６】
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、および同２０００−１５８８１８号公報等に記載されている色素を併用することができる。
【００２７】
記録層が色素を含有する層である場合、記録層１２は、上記色素（有機物等）等の記録物質を、結合剤等と共に適当な溶剤に溶解して記録層塗布液を調製し、次いでこの記録層塗布液を基板１０もしくは基板１０上に形成された反射層１１上に塗布して塗膜を形成した後、乾燥することにより形成される。記録層塗布液中の記録物質の濃度は、０．０１〜１５質量％の範囲であることが好ましく、０．１〜１０質量％の範囲であることがより好ましく、０．５〜５質量％の範囲であることがさらに好ましく、０．５〜３質量％の範囲であることが最も好ましい。
また、記録物質等を溶解処理する方法としては、超音波処理、ホモジナイザー、加温等の方法を適用することができる。
【００２８】
記録層塗布液を調製する際の溶剤としては、酢酸ブチル、乳酸メチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；テトラヒドロフラン、エチルエーテル、ジオキサン等のエーテル；エタノール、ｎ−プロパノール、イソプロパノール、ｎ−ブタノールジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類；等を挙げることができる。
【００２９】
上記溶剤は使用する記録物質の溶解性を考慮して単独で、あるいは二種以上を組み合わせて使用することができる。塗布液中にはさらに酸化防止剤、ＵＶ吸収剤、可塑剤、潤滑剤等各種の添加剤を目的に応じて添加してもよい。
【００３０】
結合剤を使用する場合に、結合剤の例としては、ゼラチン、セルロース誘導体、デキストラン、ロジン、ゴム等の天然有機高分子物質；ポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子；等を挙げることができる。記録層の材料として結合剤を併用する場合に、結合剤の使用量は、一般に記録物質に対して０．０１倍量〜５０倍量（質量比）の範囲にあり、好ましくは０．１〜５倍量（質量比）の範囲にある。このようにして調製される塗布液中の記録物質の濃度は、一般に０．０１〜１０質量％の範囲にあり、好ましくは０．１〜５質量％の範囲にある。
【００３１】
塗布方法としては、スプレー法、スピンコート法、ディップ法、ロールコート法、ブレードコート法、ドクターロール法、スクリーン印刷法等を挙げることができる。記録層１２は単層でも重層でもよい。また、記録層１２の厚さは、一般に２０〜５００ｎｍの範囲にあり、好ましくは３０〜３００ｎｍの範囲にあり、より好ましくは５０〜１００ｎｍの範囲にある。
また、塗布温度としては、２３〜５０℃であれば特に問題はないが、好ましくは２４〜４０℃、さらに好ましくは２５〜３７℃である。
【００３２】
記録層１２には、その耐光性を向上させるために、種々の褪色防止剤を含有させることができる。
褪色防止剤としては、一般的に一重項酸素クエンチャーが用いられる。一重項酸素クエンチャーとしては、既に公知の特許明細書等の刊行物に記載のものを利用することができる。
その具体例としては、特開昭５８−１７５６９３号公報、同５９−８１１９４号公報、同６０−１８３８７号公報、同６０−１９５８６号公報、同６０−１９５８７号公報、同６０−３５０５４号公報、同６０−３６１９０号公報、同６０−３６１９１号公報、同６０−４４５５４号公報、同６０−４４５５５号公報、同６０−４４３８９号公報、同６０−４４３９０号公報、同６０−５４８９２号公報、同６０−４７０６９号公報、同６３−２０９９９５号公報、特開平４−２５４９２号公報、特公平１−３８６８０号公報、および同６−２６０２８号公報等の各公報、ドイツ特許３５０３９９号明細書、そして日本化学会誌１９９２年１０月号第１１４１頁等に記載のものを挙げることができる。
【００３３】
前記一重項酸素クエンチャー等の褪色防止剤の使用量は、記録するための化合物の量に対して、通常０．１〜５０質量％の範囲であり、好ましくは、０．５〜４５質量％の範囲、更に好ましくは、３〜４０質量％の範囲、特に好ましくは５〜２５質量％の範囲である。
【００３４】
一方、記録層として相変化記録層を適用することもできる。相変化記録層は、レーザー光の照射によって結晶相と非晶相との相変化を繰り返すことができる材料からなる層である。
例えば、以下のような方法により結晶相と非晶相の相変化を繰り返すものが挙げられる。即ち、情報記録時は、集中したレーザー光パルスを短時間照射し、相変化記録層を部分的に溶融する。溶融した部分は熱拡散により急冷され、固化し、非晶状態の記録マークが形成される。また、消去時には、記録マーク部分にレーザー光を照射し、記録層の融点以下、結晶化温度以上の温度に加熱し、かつ除冷することによって、非晶状態の記録マークを結晶化し、もとの未記録状態に戻す。
【００３５】
相変化記録層を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。なかでも、多数回の書き換えが可能であることから、Ｇｅ−Ｓｂ−Ｔｅ合金、Ａｇ−Ｉｎ−Ｓｂ−Ｔｅ合金が好ましい。
相変化記録層の層厚としては、１０〜５０ｎｍとすることが好ましく、１５〜３０ｎｍとすることがより好ましい
以上の相変化記録層は、スパッタ法、真空蒸着法などの気相薄膜堆積法、等によって形成することができる。
【００３６】
記録層１２上には、図１と同様の光透過層１３が形成されている。すなわち、光透過層１３に使用される材料や厚さなどの条件は、図１の光透過層３と同様である。また、既述のハードコート層を光透過層１３上に形成してもよい。
なお、記録層１２と光透過層１３との間には、記録層を保護する観点から中間層（不図示）を設けてもよい。
上記中間層の厚さは、１〜３００ｎｍが好ましく、３〜１１０ｎｍがより好ましい。
【００３７】
中間層を構成する材料としては、レーザー光を透過する材料であれば、特に制限はないが、誘電体であることが好ましく、より具体的には、ＺｎＳ、ＴｉＯ２、ＳｉＯ２、ＺｎＳ−ＳｉＯ２、ＧｅＯ２、Ｓｉ３Ｎ４、Ｇｅ３Ｎ４、ＭｇＦ２、等の無機酸化物、窒化物、硫化物が挙げられ、なかでもＺｎＳ−ＳｉＯ２、もしくはＳｉＯ２が好ましい。
【００３８】
以上、本発明の光情報記録媒体について図１および図３を参照して説明したが、本発明はこれらの構成に限定されず、種々の構成とすることができる。
例えば、基板の一方の面を、ピットを形成したいわゆるＲＯＭ形式とし、他方の面には記録層を形成していわゆるＲＡＭ形式とすることもできる。
【００３９】
次に、本発明の光情報記録媒体が記録層を有する場合に、当該光記録媒体への情報の記録方法について説明する。
当該光情報記録媒体への情報の記録は、例えば、次のようにして行われる。
まず、光情報記録媒体を定線速度にて回転させながら、光透過層側から記録用のレーザ光を照射する。当該光情報記録媒体のトラックピッチが、ＤＶＤやＤＶＤ−Ｒ等よりも狭く記録密度が大きい場合は、５００ｎｍ以下のレーザ光を照射することができる。
【００４０】
記録層が、色素を含有する層である場合、このレーザ光の照射により、記録層がその光を吸収して局所的に温度上昇し、物理的あるいは化学的変化（例えば、ピットの生成）が生じてその光学的特性が変化する。この光学的特性の変化により、情報が記録される。
一方、記録層が相変化記録材料を含有する層である場合、このレーザ光の照射と急冷により、照射箇所が結晶学的な相変化（結晶状態から非晶質への変化）を起こし、情報が記録される。
【００４１】
５００ｎｍ以下の発振波長を有するレーザ光源としては、例えば、３９０〜４１５ｎｍの範囲の発振波長を有する青紫色半導体レーザ、中心発振波長約４３０ｎｍの青紫色ＳＨＧレーザ等を挙げることができる。
また、５００ｎｍ以下の発振波長を有するレーザ光源を使用する場合、記録密度を高めるために、ピックアップに使用される対物レンズの開口率（ＮＡ）は０．６以上が好ましく、０．８０以上がより好ましい。
【００４２】
また、上記のようにして記録した情報の再生する場合、および、本発明の光情報記録媒体の基板に予めピットが形成されている場合に、その情報を再生するには、例えば、以下に説明するように行うことができる。
すなわち、光情報記録媒体を上記と同一の定線速度で回転させながら、情報の記録に使用したレーザと同一波長もしくはそれ以下の波長のレーザ光を光透過層側から照射して、その反射光を検出することにより行う。
【００４３】
【実施例】
以下の実施例により、本発明をより詳細に説明するが、本発明はこれらに限定されるものではない。
【００４４】
〔実施例１〕
図１に示すように、可動側型金型２１および固定側金型２２のそれぞれにスタンパ２７ａおよび２７ｂを設置し、厚さ１．０ｍｍで、直径１２０ｍｍのスパイラル状のグルーブ（１００ｎｍ、幅１２０ｎｍ，トラックピッチ３２０ｎｍ）を両面に有する射出成形ポリカーボネート樹脂（帝人化成社製ポリカーボネート、商品名パンライトＡＤ５５０３）基板を作製した。
基板のそれぞれの面上に、Ａｇをスパッタリングして１００ｎｍの膜厚の反射層を形成した。
【００４５】
その後、フタロシアニン系色素（商品名：オラゾールブルーＧＮ、ｃｉｂａスぺシャリティケミカル社製）を２，２，３，３，−テトラフルオロプロパノールに添加し、２時間超音波処理を行って溶解し、色素塗布液を調製した。この色素塗布液を、スピンコート法により回転数を３００ｒｐｍから４０００ｒｐｍまで変化させながら２３℃５０％ＲＨの条件で、一方の面の反射層上に塗布し、記録層（厚さ８０ｎｍ）を形成した。同様にして他方の反射層上にも、記録層（厚さ８０ｎｍ）を形成した。
【００４６】
２３℃５０％ＲＨで１時間程保存後、ＺｎＳ−ＳｉＯ２をそれぞれの記録層上にスパッタリングして、厚さ５ｎｍの中間層を両面に形成した。
中間層を形成した後、光透過層として粘着剤付き透明シート（透明シート部のみの厚さ０．０８ｍｍ、帝人社製のピュアエース）をそれぞれの中間層上に貼り合わせて、光情報記録媒体を作製した。透明シート貼り合わせ後の粘着剤からなる粘着剤層の厚さは、０．０２ｍｍであった。
【００４７】
作製した光情報記録媒体について、光情報記録媒体の特性評価（キャリアノイズ比の測定）と保存性の評価を行った。
【００４８】
なお、ディスク特性評価としてのキャリヤノイズ比（Ｃ／Ｎ）は、２５℃５０％ＲＨの室温条件で以下のようにして、Ｃ／Ｎを測定した。
すなわち、作製した光情報記録媒体を４０５ｎｍレーザ、ＮＡ０．８５ピックアップを積んだ記録再生評価機（パルステック社製：ＤＤＵ１０００）にてクロック周波数６６ＭＨｚ、線速５．６ｍ／ｓにて単一周波数の信号（２Ｔ＝０．１３μｍ）記録、再生しスペクトルアナライザーにてＣ／Ｎを測定した。
また、保存性の評価は、作製した光情報記録媒体を８０℃、８５％ＲＨの条件で保存し、その反り量を観察して行った。
【００４９】
ディスク評価結果は、５０ｄＢであり、良好な値であった。また、保存性についての反り量の変化は、０．３°以内であった。これは、基板の厚みを光透過層よりも大きくしたため、剛性が向上したためと考えられる。
上記結果より、実施例１の光情報記録媒体は、保存性や取り扱い性に優れ実用に充分供することが可能であることが確認された。また、実施例１の光情報記録媒体は、両面に記録領域を有し、トラックピッチが通常のＤＶＤ等より狭いため、より大きな記憶容量を有することがわかった。
【００５０】
【発明の効果】
以上から、本発明の光情報記録媒体は、高い記憶容量を有し、取り扱い性や保存性に優れている。
【図面の簡単な説明】
【図１】本発明の光情報記録媒体の層構成例を示す部分断面図である。
【図２】射出成型機の概略断面図である。
【図３】本発明の光情報記録媒体の他の層構成例を示す部分断面図である。
【符号の説明】
１…基板
２…記録領域
３…光透過層
【図１】
2004095095.tif 000003
【図２】
2004095095.tif 000004
【図３】
2004095095.tif 000005